(57)【要約】      （修正有）【課題】楽器としての実用性を維持しつつ装飾性及び表面加飾層の耐久性に優れた鍵盤楽器を提供する。【解決手段】楽器本体４１を構成する基材２１の表面に加飾層が形成された鍵盤楽器である。加飾層は、第１層３２とその上に位置する第２層３３とを有するメタル塗装層３１である。第１層は、接合層としての役割を担う常温硬化タイプの樹脂膜からなる。第２層は、９割超の金属成分を含有する一方で酸化ケイ素成分を含有しない厚さ０．１ｍｍ以上の非導電性の金属塗膜からなる。第２層における露出表面は、部位により異なる色相を有し、光輝性を有する。露出表面は、色相が金属成分の酸化により経年変化しうる。メタル塗装層は、板材のうち響板を除く少なくとも１つの板材の表面に形成されている。【選択図】図１
0003231893.tif 000002
【実用新案登録請求の範囲】
【請求項１】
楽器本体を構成する基材の表面に加飾層が形成された鍵盤楽器であって、
前記基材は複数種の板材を含み、
前記加飾層は、前記板材に対する接合層としての役割を担う常温硬化タイプの樹脂膜からなる第１層と、９割超の金属成分を含有する一方で酸化ケイ素成分を含有しない厚さ０．１ｍｍ以上の非導電性の金属塗膜からなり、前記第１層上に位置している第２層とを有するメタル塗装層であり、
前記第２層における露出表面は、部位により異なる色相を有するとともに光輝性を有しており、前記色相が前記金属成分の酸化により経年変化しうるものであり、
前記メタル塗装層は、前記板材のうち響板を除く少なくとも１つの板材の表面に形成されている
ことを特徴とする鍵盤楽器。
【請求項２】
楽器本体を構成する基材の表面に加飾層が形成された鍵盤楽器であって、
前記加飾層は、前記基材に対する接合層としての役割を担う常温硬化タイプの樹脂膜からなる第１層と、９割超の金属成分を含有する一方で酸化ケイ素成分を含有しない厚さ０．１ｍｍ以上の非導電性の金属塗膜からなり、前記第１層上に位置している第２層とを有するメタル塗装層であり、
前記第２層における露出表面は、部位により異なる色相を有するとともに光輝性を有しており、前記色相が前記金属成分の酸化により経年変化しうるものであり、
前記基材は、複数の面部と前記面部同士の境界に位置する角部とを有し、
前記第２層は、前記角部のほうが前記面部よりも膜厚が大きく、前記角部と前記面部とで色相が異なっている
ことを特徴とする鍵盤楽器。
【請求項３】
前記鍵盤楽器はピアノであり、前記メタル塗装層は前記ピアノにおける既存の塗装層の一部または全部を剥離してなる面上に形成されていることを特徴とする請求項１または２に記載の鍵盤楽器。
【考案の詳細な説明】
【技術分野】
【０００１】
本考案は、鍵盤楽器に係り、特には高い装飾性等を備えた鍵盤楽器に関するものである。
【背景技術】
【０００２】
ピアノ等に代表される鍵盤楽器は、本来、音楽に使用される音を出すための器具である。しかし、部屋等に置かれて絶えず人の視界に入り、少なからず存在感を発揮する性質があることから、弾いたり触ったりして楽しむことができる「家具」であるといっても過言ではない。別の言い方をすると、ピアノ等の鍵盤楽器は、愛好者にとって「ともに長く暮らすことで日々の生活を豊かにする家具」であると位置付けることができる。ピアノ等の鍵盤楽器は、住宅の部屋に置かれることでその部屋のインテリアの一部として融合を楽しむことができ、また、ホテルやレストランなどの様々な空間に置かれることで各々異なる生活のワンシーンを描き出すことができる。ところで、現在市場で販売されている新品のピアノの多くは、通常、光沢のある黒色のピアノ塗装を施すか、あるいは基材の木目を生かした塗装を施したものである。それゆえ、通常よく用いられる塗装ではなく、それぞれの生活のシーンに合わせて別の色に塗装されたものを新品の製品として購入したい、というユーザが最近徐々に増えつつある。
【０００３】
その一方で、既に楽器を所有しているユーザは、鍵盤楽器が古くなると次第に弾く回数が減り、そのまま手放すことも少なくない。特に塗装の状態が悪化していることは、中古の鍵盤楽器を手放す理由のひとつになる。ところで、中古の鍵盤楽器を手放すのではなく、使えるように修理して家に置いておくという選択肢がある。また、本来の楽器として使わなくても、家具のような装飾品として家に置いておくという選択肢もある。つまり、装飾性を高める何らかの処理を施したうえで中古の鍵盤楽器を残すということが考えられる。塗装の状態が悪化したときの修理の例としては再塗装であるが、この場合には元の塗装と同じ色の塗装を施すのが一般的である。元の塗装と異なる色の塗装を施す業者も存在するが、色の変更を積極的に望むユーザもそれほど多いわけではない。勿論、独自の色に変更したいユーザも一部には存在するが、せいぜい塗色の変更や、複数色での塗分けや、濃淡の付与程度に留まっているのが現状である。
【０００４】
しかしながら、新品、中古品を問わずピアノ等の鍵盤楽器の表面が例えば金属色であったとしたら、極めてインパクトのある、意外性のある、付加価値の高いものとなりうると考えられる。そこで、新品あるいは中古品の鍵盤楽器の表面に金属色を付与したいような場合には、例えば以下の手法（金属色塗料を用いた塗装、金属めっき、金属箔や金属薄板の貼着など）が考えられる。
【考案の概要】
【考案が解決しようとする課題】
【０００５】
金属色塗料を用いた塗装は、工程的には比較的簡単であるが、金属の本物の風合いや、金属特有の高級な質感を出すことができず、装飾性の向上にはおのずと限界がある。また、基本的に樹脂成分を主体とする塗膜は、耐久性や強度に問題があり、物理的な負荷が加わったときに傷付いたり剥がれたりしやすいといった欠点がある。
【０００６】
金属めっきは、基本的に導電性のない木製の基材にめっきを析出させることは難しく、特殊な処理を施したうえで基材を専用のめっき液に浸漬させて成膜する必要がある。このため、工程的に煩雑であるばかりではなく、浸漬の影響によって基材の音響的特性が変化することが懸念され、楽器に対する成膜であることを考えると、現実的な手法であるとは言い難い。
【０００７】
金属箔や金属薄板を接着剤で貼り付ける等の手法は、重量増という問題が生じ、設置後に移動しにくくなることに加え、基材の音響的特性が変化することが懸念されるため、これも現実的な手法であるとは言い難い。
【０００８】
ここで、例えば金属の風合いや質感が時間の経過とともに変化（経年変化）した状態の意匠を鍵盤楽器に施すことができれば、意匠の装飾性の向上を図ることができる。また、金属の風合いや質感が本当に経年変化していくものであれば、意匠の装飾性の向上ばかりでなく、意外性を持たせることが可能となる。この場合、鍵盤楽器を長く使用することで、経年変化による鍵盤楽器の表情の移り変わりを楽しむことができるからである。しかしながら、従来の金属色塗料を用いた塗装ではこれを実現することはできない。金属色塗料を用いた塗装によって金属の経年変化のような風合いや質感を模倣することは、一部の熟練者であれば可能であるかもしれないが、優れた匠の技を持つ者のみしかこれを実現することができず、また実現できたとしてもコストが非常に高くなるおそれがある。また、金属めっき、金属箔、金属板を用いた場合には、基本的に単純かつ一様な色調になるので、単調で面白さに欠けるものとなり、装飾性を高めることができない。
【０００９】
また、金属色の付与によって鍵盤楽器の装飾性を高めたいだけではなく、演奏可能な楽器として使い続けたいユーザにとっては、音響的特性に影響を与える手法による表面加飾層の形成は好まれないという事情があるので、このことも考慮する必要がある。つまり上記のようなユーザのためは、本来の音響的特性に与える影響を最小限にして楽器としての実用性を維持したうえで、装飾性を高めることが要求される。
【００１０】
以上のように、金属特有の高級な質感を有する一方で、表面加飾層の耐久性にも優れ、施工が簡単であり、しかも本来楽器であることから音響面に与える影響（例えば音色の変化等）が最小限であることが望まれている。即ち、本来の楽器としての実用性を維持しつつ装飾性を高めることが要求される。
【００１１】
本考案は上記の課題に鑑みてなされたものであり、その目的は、装飾性及び表面加飾層の耐久性に優れた鍵盤楽器を提供することにある。またさらなる目的は、楽器としての実用性を維持しつつ装飾性及び表面加飾層の耐久性に優れた鍵盤楽器を提供することにある。
【課題を解決するための手段】
【００１２】
上記課題を解決するために、請求項１に記載の考案は、楽器本体を構成する基材の表面に加飾層が形成された鍵盤楽器であって、前記基材は複数種の板材を含み、前記加飾層は、前記板材に対する接合層としての役割を担う常温硬化タイプの樹脂膜からなる第１層と、９割超の金属成分を含有する一方で酸化ケイ素成分を含有しない厚さ０．１ｍｍ以上の非導電性の金属塗膜からなり、前記第１層上に位置している第２層とを有するメタル塗装層であり、前記第２層における露出表面は、部位により異なる色相を有するとともに光輝性を有しており、前記色相が前記金属成分の酸化により経年変化しうるものであり、前記メタル塗装層は、前記板材のうち響板を除く少なくとも１つの板材の表面に形成されていることを特徴とする鍵盤楽器をその要旨とする。
【００１３】
従って、請求項１に記載の考案によると、メタル塗装層における第２層は、９割超の金属成分を含有し、かつその露出表面が部位により異なる色相を有するとともに光輝性を有し、しかも色相が金属成分の酸化により経年変化しうるものとなっている。このため、塗装等のような従来の手法では実現困難な金属の本物の風合い、金属特有の高級な質感、錆による自然な経年変化の風合いを有する表面装飾を基材の表面に付与することができ、装飾性を向上することができる。また、メタル塗装層における第２層は、殆ど金属からなり、ひび割れ等の原因となる非金属無機成分も含んでいないことに加え、所定の十分な厚さを有している。このため、傷付いたり剥がれたりしにくい第２層を形成することができ、表面加飾層であるメタル塗装層の耐久性が向上する。さらに、楽器本体を構成する複数種の板材のうち響板については、表面にメタル塗装層が形成されないため、響板の音響的特性が変わることなく維持される。
【００１４】
請求項２に記載の考案は、楽器本体を構成する基材の表面に加飾層が形成された鍵盤楽器であって、前記加飾層は、前記基材に対する接合層としての役割を担う常温硬化タイプの樹脂膜からなる第１層と、９割超の金属成分を含有する一方で酸化ケイ素成分を含有しない厚さ０．１ｍｍ以上の非導電性の金属塗膜からなり、前記第１層上に位置している第２層とを有するメタル塗装層であり、前記第２層における露出表面は、部位により異なる色相を有するとともに光輝性を有しており、前記色相が前記金属成分の酸化により経年変化しうるものであり、前記基材は、複数の面部と前記面部同士の境界に位置する角部とを有し、前記第２層は、前記角部のほうが前記面部よりも膜厚が大きく、前記角部と前記面部とで色相が異なっていることを特徴とする鍵盤楽器をその要旨とする。
【００１５】
従って、請求項２に記載の考案によると、メタル塗装層における第２層は、９割超の金属成分を含有し、かつその露出表面が部位により異なる色相を有するとともに光輝性を有し、しかも色相が金属成分の酸化により経年変化しうるものとなっている。このため、塗装等のような従来の手法では実現困難な金属の本物の風合い、金属特有の高級な質感、錆による自然な経年変化の風合いを有する表面装飾を基材の表面に付与することができ、装飾性を向上することができる。また、メタル塗装層における第２層は、殆ど金属からなり、ひび割れ等の原因となる非金属無機成分も含んでいないことに加え、所定の十分な厚さを有している。このため、傷付いたり剥がれたりしにくい第２層を形成することができ、表面加飾層であるメタル塗装層の耐久性が向上する。しかも、基材における面部と角部とで第２層の膜厚及び色相が異なっているため、単純でなく、色彩の変化に富んだ付加価値の高いメタル塗装層となり、より高い装飾性を付与することができる。また、例えば鍵盤楽器の移動等の際、角部は外力を受けやすいため本来なら傷付きやすい。しかし、角部上の第２層は面部上の第２層に比べて膜厚が大きく、周囲の面部よりも高い強度が付与されているので、傷付きにくく耐久性に優れたものとなっている。
【００１６】
請求項３に記載の考案は、請求項１または２において、前記鍵盤楽器はピアノであり、前記メタル塗装層は前記ピアノにおける既存の塗装層の一部または全部を剥離してなる面上に形成されていることをその要旨とする。
【００１７】
従って、請求項３に記載の考案によると、既存の塗装層を完全に残してメタル塗装層を形成する場合に比べて、メタル塗膜層を綺麗に形成することができるとともに、楽器本体の表面に対する密着性の高いメタル塗膜層を確実に形成することができる。
【考案の効果】
【００１８】
以上詳述したように、請求項１〜３に記載の考案によると、装飾性及び表面加飾層の耐久性に優れた鍵盤楽器を提供することができる。特に請求項１に記載の考案によると、楽器としての実用性を維持しつつ装飾性及び表面加飾層の耐久性に優れた鍵盤楽器を提供することができる。
【図面の簡単な説明】
【００１９】
【図１】（ａ）〜（ｅ）は本実施形態の鍵盤楽器におけるメタル塗装層の形成手順を説明するための概略断面図。
【図２】本実施形態の鍵盤楽器におけるメタル塗装層を説明するための要部拡大断面図。
【図３】本考案の鍵盤楽器を具体化した実施例のアップライトピアノの全体を示す斜視図。
【図４】実施例のアップライトピアノの全体を示す写真。
【図５】実施例のアップライトピアノの要部を示す写真。
【図６】実施例のアップライトピアノの要部を示す写真。
【考案を実施するための形態】
【００２０】
本考案は加飾層を備えた鍵盤楽器に関するものであり、特にその種類は限定されないが、本考案が適用される好適例として、例えばピアノ（アコースティックピアノ）を挙げることができる。アコースティックピアノは鍵盤楽器のなかでも弦鳴楽器の範疇に属するものであり、アップライトピアノとグランドピアノとがある。アコースティックではないピアノとしては、例えばエレクトロニックピアノ（電子ピアノ）や、エレクトリックピアノ（電気ピアノ）などを挙げることができる。本考案が適用可能なピアノ以外の弦鳴楽器としては、例えばチェンバロ、ハープシコード、クラヴサン、クラヴィネットなどを挙げることができる。
【００２１】
また、弦鳴楽器以外の鍵盤楽器としては、例えばオルガン、アコーディオン、バンドネオン、鍵盤ハーモニカなどの気鳴楽器や、カリヨン、チェレスタ、ローズ・ピアノ、トイピアノなどの体鳴楽器や、電子オルガン、シンセサイザー、メロトロンなどの電子楽器を挙げることができ、これらについても同様に本考案を適用することが可能である。
【００２２】
本考案の加飾層であるメタル塗装層は、新品及び中古品の鍵盤楽器のいずれに対して形成されてもよい。新品の鍵盤楽器が、例えば新品のピアノである場合、メタル塗装層は楽器本体を構成する基材における既存の塗装層の上にそのまま形成されてもよいが、既存の塗装層の一部または全部を剥離してなる面上に形成されてもよい。あるいは、塗装前の状態の基材表面に対してメタル塗装層が直接形成されてもよい。また、中古品の鍵盤楽器が、例えば塗装の状態が劣化している中古ピアノである場合、メタル塗装層は楽器本体を構成する基材における既存の塗装層の上にそのまま形成されてもよいが、既存の塗装層の一部または全部を剥離してなる面上に形成されてもよい。この場合、既存の古い塗装層を完全に残してメタル塗装層を形成する場合に比べて、メタル塗装層を綺麗に形成することができる。また、楽器本体の表面に対する密着性の高いメタル塗装層を確実に形成することができる。例えば、図１（ａ）には、新品あるいは中古品の鍵盤楽器において、楽器本体４１を構成する基材２１上に既存の塗装層１３が形成されている状態が示されている。図１（ｂ）は、既存の塗装層１３の表層の一部を研磨によって剥離することで粗面１３ａが形成された状態が示されている。図１（ｅ）は、図１（ｃ）、（ｄ）を経て形成されたメタル塗装層３１が示されている。
【００２３】
本考案の鍵盤楽器において、加飾層は楽器本体を構成する基材の表面に形成されている。楽器本体を構成する基材とは、例えば各種の板材や各種の柱材のような部材のことを意味している。基材の材料は特に限定されないが、例えば上記のアコースティックピアノの場合には木製基材が使用される。
【００２４】
本考案における加飾層はメタル塗装層３１であって、このメタル塗装層３１は第１層３２と第２層３３とを有している。第１層３２は、基材２１に対する接合層としての役割を担う常温硬化タイプの樹脂膜からなる。第２層３３は、９割超の金属成分を含有する一方で酸化ケイ素成分を含有しない厚さ０．１ｍｍ以上の非導電性の金属塗膜からなり、第１層３２上に位置している。
【００２５】
本考案のメタル塗装層３１は、微粉末状態の金属成分を含んだ塗料Ｔ１を塗布した後にそれを乾燥させた状態を初期状態として形成される（図１（ｃ）参照）。この初期状態のメタル塗装層３１Ａでは、基材２１側から下地樹脂膜Ｌ１、金属塗膜Ｌ２及び表層樹脂膜Ｌ３の順で積層された状態となる（図１（ｄ）参照）。この状態のものに対し、複数種類の研磨手段を用いて表層樹脂膜Ｌ３を少しずつ除去することにより、金属塗膜Ｌ２の表面（即ち第２層３３における露出表面）を露出させかつ光輝性を付与する。
【００２６】
メタル塗装層３１を構成する第２層３３は、樹脂成分（バインダ及び硬化剤等）中に金属成分を高比率で含有する金属成分高含有塗料Ｔ１を用いて形成される。この金属成分高含有塗料Ｔ１が塗布された場合、塗料Ｔ１中における樹脂成分の一部が、基材２１に金属塗膜Ｌ２を接合させる接合層としての役割を担う。つまりこの樹脂成分の一部が、樹脂膜からなる第１層３２となる。この層は常温硬化タイプの樹脂膜であることから、加熱工程を経ることなく硬化する。この塗料Ｔ１の主成分をなす金属の微粉末は、下地樹脂膜Ｌ１上に沈み重なるとともに、微粉末同士が樹脂成分で結合されることで金属塗膜Ｌ２となる。この塗料Ｔ１に含有されていた樹脂成分の大部分は、表面側に移動して表層樹脂膜Ｌ３となる。なお、第２層３３における金属塗膜Ｌ２は単層で構成されていてもよいほか、複数層を重ねることで構成されていてもよい。
【００２７】
金属塗膜Ｌ２における金属成分の割合は９割超となっており、それゆえ第２層３３は金属とほぼ同様の性質を有したものとなっている。金属成分の割合は９割５分超であってもよい。つまり、第２層３３は表面が傷付きにくく、表面で光を反射する波長も金属とほぼ等しい。第２層３３における金属塗膜Ｌ２は、金属成分を含有する一方で酸化ケイ素成分を含有しないため、ガラス層が形成されない。それゆえ、外力を受けてもメタル塗装層３１にひび割れが生じることがない。第２層３３における露出表面は、部位により異なる色相を有するとともに光輝性を有しているが、このような状態とするためには当該露出表面を下記のいずれかの手法で研磨すればよい。なお、第２層３３における露出表面は、色相が金属成分の酸化により経年変化しうるものとされている。
【００２８】
第１の手法では、金属塗膜Ｌ２を斑に酸化させて酸化膜の膜厚をあらかじめ変更しておく。次いで研磨後の残された酸化膜の膜厚を変更することにより、反射光に濃淡が表れるようにし、色相を変化させる。第２の手法では、第２層３３を構成する複数の金属塗膜Ｌ２のそれぞれが露出するように面方向に並ばせる。そしてそれらの境界を挟んで金属塗膜Ｌ２の成分の相違に基づき反射光の波長を異なるようにし、色相を変化させる。第１及び第２の手法は同一の基材２１上において併用されても勿論よい。なお、第２層３３は厚さ０．１ｍｍ以上の金属塗膜Ｌ２からなるため、金属の質感を表現するのに十分な厚さを有している。第２層３３の膜厚の上限は特に限定されず任意に設定されるが、例えば３ｍｍ以下としてもよい。この程度の厚さであれば、形成時の乾燥時間が長くならず、鍵盤楽器全体がそれほど重量化しないという利点がある。
【００２９】
ここで、メタル塗装層３１における第２層３３は、銀、鉄、ニッケル、銅、錫、亜鉛、アルミニウム、マグネシウム、チタニウム、マンガン、バナジウム、クロム、モリブデンの中から選択された少なくとも１つの金属成分を含んでいてもよい。また、上記の金属成分の平均粒径は限定されないが、例えば１μｍ〜３０μｍ、好ましくは１０μｍ〜２０μｍの粒子からなるものとしてもよい。先に列挙した金属群から選択された１つの金属成分を含む第２層３３であれば、その金属の地色を活かした色相とすることが可能となる。また、先に列挙した金属群から選択された２つ以上の金属成分を混合してなる第２層３３であれば、それら２つ以上の金属の合金の色相とすることが可能である。なお、第２層３３を構成する金属成分の粒径が上記範囲であるため、樹脂で金属粒子の界面が固められた状態で研磨されることにより、表面側の金属粒子の一部が除去される。その結果、金属色を活かした色相の光輝状態を得ることができる。
【００３０】
２つ以上の金属成分を混合してなる第２層３３の具体例を挙げて説明すると、例えば、銅を主成分としてそれに亜鉛を混合した場合には、青銅の色相を表現することができる。青銅が若干腐蝕した色相であれば、銅の比率を増加しかつ亜鉛の比率を減少させればよい。複数の金属成分の組み合わせは任意に選択可能であり、様々な組み合わせによって多種多様な色相を表現することが可能である。先に列挙した金属群から２つ以上の金属成分を選択する場合、酸化のしやすさの異なる金属を組み合わせて選択してもよい。例えば、比較的酸化しやすい金属と、比較的酸化しにくい金属とを用い、混合比率を変えて２種類の金属成分高含有塗料Ｔ１を作製する。これら２種類の塗料Ｔ１を同一面における異なる箇所にて並んで露出するように塗布し、それぞれ酸化させる。すると、両者の酸化程度が異なることから、微妙な違いの酸化色の色相を表現することが可能である。
【００３１】
第２層３３における露出表面が部位により異なる色相を有している状態は、例えば、第２層３３を構成する金属成分の酸化膜の膜厚に依存して第２層３３の表面での反射光の波長が異なることにより、発現されていてもよい。その発現方法としては、例えば、金属成分からなる第２層３３の一部を酸化処理して酸化部分と非酸化部分とを一体的に研磨することである。この場合、酸化処理条件の変更により酸化の程度を調整して、不均一な厚さの酸化膜を第２層３３に形成する。この方法によると、非酸化部分は金属そのものの色相となる。酸化部分については、酸化膜の厚さに応じて異なる色相の錆色となる。また、これに対して表面研磨を施せば、非酸化部分は金属自体の固有の波長の光を反射する（即ちその金属自体の色彩となる）。一方、酸化部分は酸化された金属に固有の波長の光を反射する（即ち錆色の色彩となる）。ゆえに、酸化膜の膜厚に応じて色相が異なった状態となり、位置に応じて色相が変化された状態となる。
【００３２】
第２層３３における露出表面が部位により異なる色相を有している状態は、例えば、第２層３３の表面が凹凸を有しその凹凸に起因して光が異なる方向に反射されることにより、発現されていてもよい。この発現方法によれば、凹凸の形状等に応じて光が異なる方向に反射されることで、色相に加えて色調も変化させることができ、より装飾性を高めることが可能となる。このような凹凸は、例えば、金属成分高含有塗料Ｔ１自体の粘度を変更することにより、第２層３３の表面に比較的簡単に形成することが可能である。
【００３３】
第２層３３における露出表面が部位により異なる色相を有している状態は、例えば、第２層３３を構成する異なる金属塗膜Ｌ２同士が面方向に並んでいる境界を挟み、その各々の金属塗膜Ｌ２の表面での反射光の波長が異なることにより、発現されていてもよい。この発現方法によれば、複雑で精緻な模様を表現することができ、より装飾性を高めることが可能となる。
【００３４】
新品あるいは中古品の鍵盤楽器が例えば上記のアコースティックピアノ等である場合、基本的にメタル塗装層３１は各種の板材の表面や各種の柱材の表面などに形成されてもよいが、響板の表面には形成されない。つまり、メタル塗装層３１は板材のうち響板を除く少なくとも１つの板材の表面に形成される。その理由は以下のとおりである。響板の形成材料である木は、低音も高音も同じように増幅してしまう金属とは異なり、低音だけを増幅して高音をカットする性質を有している。つまり、木を材料とする響板は、高い倍音成分をカットして耳に心地よい楽音成分だけを選択し、豊かな響きに変える役割を果たしている。仮に響板の表面にメタル塗装層３１を形成してしまうと、響板が金属としての性質を帯びてしまう結果、倍音成分が十分にカットされずに金属的な響きとなり、音響的特性が変化してしまう。従って、その鍵盤楽器本来の音色を維持するためには、響板の音響的特性を変えずに維持する必要があるからである。
【００３５】
新品あるいは中古品の鍵盤楽器を構成する板材や柱材等の基材２１が、複数の面部Ｐ１と面部Ｐ１同士の境界に位置する角部Ｐ２とを有するものである場合、メタル塗装層３１における第２層３３は、複数の面部Ｐ１及び角部Ｐ２に亘って形成されてもよい（図２参照）。第２層３３の厚さ及び色相が異なる場合として、具体的には角部Ｐ２のほうが面部Ｐ１よりも膜厚が大きく、角部Ｐ２と面部Ｐ１とで色相が異なっているような態様を挙げることができる。このような態様であると、単純でなく色彩の変化に富んだ付加価値の高いメタル塗装層３１となり、より高い装飾性を付与することができる。また、角部Ｐ２上の第２層３３は面部Ｐ１上の第２層３３に比べて膜厚が大きく、周囲の面部Ｐ１よりも高い強度が付与されているので、傷付きにくく耐久性に優れたものとすることができる。
【実施例１】
【００３６】
以下、本考案の鍵盤楽器を具体化した実施例のピアノ１１を図３〜図６に基づき詳細に説明する。
【００３７】
図３に示すように、本実施例のピアノ１１は、まだ使用していない新品のアップライト型のアコースティックピアノであって、既存の塗装層の上に別の塗装を施して加飾したものである。本実施例では新品のピアノ１１を用いたが、元々中古品であったものを再塗装して加飾してもよい。このピアノ１１における楽器本体４１は、複数種類の木製の基材２１を用いて構成されている。具体的にいうと、このピアノ１１は、複数種の板材（天屋根５１、親板５２、上前板５３、下前板５４、腕木５５、鍵盤蓋５６、譜面台５７、棚板５８、鍵盤押え５９、響板６０など）や、複数種の柱材ないし棒材（額柱６１、棚受柱６２、袖柱６３、口棒６４、妻土台６５、前土台６６、鍵盤６７など）によって構成されている。主として天屋根５１、親板５２、上前板５３及び下前板５４が形成している楽器本体４１の内部空間には、響板６０をはじめとして、弦、フレーム、アクション等（いずれも図示略）が上下方向に延びる状態で収容されている。
【００３８】
このピアノ１１における板材及び柱材の表面には、上記実施形態で示したような加飾層としてのメタル塗装層３１が形成されている。ただし、メタル塗装層３１は、板材のうち響板６０を除く上記板材（天屋根５１、親板５２、上前板５３、下前板５４、腕木５５、鍵盤蓋５６、譜面台５７、棚板５８、鍵盤押え５９など）の表面、上記柱材ないし棒材のうち鍵盤６７を除くもの（額柱６１、棚受柱６２、袖柱６３、口棒６４、妻土台６５、前土台６６など）の表面に形成されている。なお、響板６０を除く上記板材に対してメタル塗装層３１の形成を許容した理由は、表面にメタル塗装層３１があっても音響的特性に殆ど影響を与えないからである。また、鍵盤６７に対してメタル塗装層３１の形成を許容しない理由は、白黒以外の色を着けてしまうと白鍵及び黒鍵を識別しにくくなることに加え、鍵盤の重さやタッチが変わってしまい演奏性に影響を及ぼす可能性があるからである。
【００３９】
実施例のメタル塗装層３１は、上述したとおり、基材２１に対する接合層としての役割を担う常温硬化タイプの樹脂膜からなる第１層３２と、９割超の金属成分を含有する一方で酸化ケイ素成分を含有しない厚さ０．１ｍｍ以上の非導電性の金属塗膜からなり、第１層３２上に位置している第２層３３とを有するものである（図１（ｅ）参照）。第２層３３における露出表面は、部位により異なる色相（黄銅色〜酸化により黒化した黄銅色）を有するとともに光輝性を有した状態となっている。また、第２層３３における露出表面は、第２層３３に含まれる金属成分の酸化により、色相が経年変化しうるものとなっている。なお、このメタル塗装層３１は既存の塗装層１３の表層の一部を研磨剥離してなる粗面１３ａ上に形成されている。
【００４０】
本実施例のメタル塗装層３１は、「黄銅色の金属塗膜Ｌ２を斑に酸化させて酸化膜の膜厚をあらかじめ変更しておき、次いで研磨後の残された酸化膜の膜厚を変更して反射光に濃淡が表れるようにして色相を変化させる」という上記第１の手法を経て形成されたものであって、具体的には以下の手順により形成した。まず、黄銅色（真鍮色）を呈するメタル塗装層３１を形成するための金属成分高含有塗料Ｔ１を作製する。この金属成分高含有塗料Ｔ１には、金属成分として、平均粒径が１０μｍ〜２０μｍ程度の銅粉末が６０重量％〜７０重量％、同じく平均粒径が１０μｍ〜２０μｍ程度の亜鉛粉末が４０重量％〜３０重量％が混合粉末の状態で含まれている。塗装前の金属成分高含有塗料Ｔ１には、バインダ及び硬化剤といった樹脂成分が３０重量％〜５０重量％程度含まれている。この樹脂成分は最終的にはメタル塗装層３１から殆ど除去されるため、メタル塗装層３１中における金属成分は９割５分超となる。
【００４１】
常温で粘度約５Ｐａ・ｓに調製した金属成分高含有塗料Ｔ１を、スプレーガンを用いて各基材２１の表面に均一厚さとなるように吹き付け塗装した。この後、塗料Ｔ１を常温で一日程度乾燥させ、基材２１側から下地樹脂膜Ｌ１、金属塗膜Ｌ２及び表層樹脂膜Ｌ３の順で積層された初期状態のメタル塗装層３１Ａとした。これに対し、番手の異なるスチールウールを複数種用いて表層樹脂膜Ｌ３を少しずつ研磨除去し、金属塗膜Ｌ２の表面（即ち第２層３３における露出表面）を露出させた。次に、露出した金属塗膜Ｌ２の表面を所定の酸化剤（例えば硝酸及び二酸化セレンを主成分として含有する酸化剤など）で処理することにより、黄銅の酸化膜が斑となるよう、酸化膜の厚さを部分的に変化させた。次に、表層樹脂膜Ｌ３における黄銅の酸化膜をスチールウールで部分的に研磨した後、さらにバフ研磨した。その結果、酸化膜の膜厚が厚い部位については暗い色相の黄銅色となり、酸化膜の膜厚が薄い部位については明るい色相の黄銅色となるようにした（図４、図５、図６の写真を参照）。ちなみに、図４〜図６の写真では、酸化膜の膜厚が厚くて暗い色相を有する暗色部位７１、酸化膜の膜厚が薄くて明るい色相を有する明色部位７２がそれぞれ示されている。なお、図６の写真における棚受柱６２及び妻土台６５はいずれも面部Ｐ１及び角部Ｐ２を有しており、面部Ｐ１が暗色部位７１、角部Ｐ２が明色部位７２となっている。角部Ｐ２上の第２層３３の膜厚は２５０μｍ〜３００μｍ程度、面部Ｐ１上の第２層３３の膜厚は１５０μｍ〜２００μｍ程度となっている。
【００４２】
以上のように構成された本実施例では、メタル塗装層３１における第２層３３は、９割超の金属成分を含有し、かつその露出表面が部位により異なる色相を有するとともに光輝性を有している。このため、塗装等のような従来の手法では実現困難な金属の本物の風合いや金属特有の高級な質感を有する表面装飾を基材２１の表面に付与することができ、装飾性を向上することができる。特に本実施例においては、いわゆるエイジング処理（経年変化処理）が施された状態となっており、アンティーク調であって経年変化した金属の風合いを、長い時間を待たず当初から表現することができる。勿論、本実施例のメタル塗装層３１における第２層３３は、酸化する金属成分を含んでいるため、長い時間を経ればさらに経年変化が進み、よりいっそう重厚かつ荘厳な風合いを備えたものとなりうる。このようなピアノ１１の場合、ユーザは時間の経過とともに色相が変わっていくのを楽しむことができ、そのぶん当該ピアノ１１に対する愛着が湧くようになる。その結果、オールドファニチャーと同様に、世代を超えて末永く手元に置いておきたいピアノ１１とすることができる。また、メタル塗装層３１における第２層３３は、殆ど金属からなり、ひび割れ等の原因となる非金属無機成分も含んでいないことに加え、所定の十分な厚さを有している。このため、傷付いたり剥がれたりしにくい第２層３３を形成することができ、表面加飾層であるメタル塗装層３１の耐久性が向上する。さらに、楽器本体４１を構成する複数種の板材のうち響板６０については、表面にメタル塗装層３１が形成されないため、響板の音響的特性が変わることなく維持される。従って、楽器としての実用性を維持しつつ装飾性及び表面加飾層の耐久性に優れたピアノ１１を提供することができる。
【００４３】
また、基材２１における面部Ｐ１と角部Ｐ２とで第２層３３の膜厚及び色相が異なっているため、単純でなく、色彩の変化に富んだ付加価値の高いメタル塗装層３１となり、より高い装飾性を付与することができる。また、角部Ｐ２上の第２層３３は面部Ｐ１上の第２層３３に比べて膜厚が大きく、周囲の面部Ｐ１よりも高い強度が付与されているので、傷付きにくく耐久性に優れたものとなっている。
【００４４】
なお、以上示した実施形態はあくまで一例であり、本考案はその趣旨を逸脱しない範囲内において任意に変更して具体化されることが許容される。
【００４５】
・上記実施例では新品のピアノに対してメタル塗装層３１を形成して加飾を施したが、中古のピアノに対してメタル塗装層３１を形成して加飾を施してもよい。
・上記実施例では鍵盤楽器を構成する基材２１が木製であったが、これに限定されず、例えば合成樹脂製であってもよい。
・上記実施例ではメタル塗装層３１の第２層３３が最表部に位置して露出していたが、第２層３３の表面に透明保護膜であるクリア層を形成してもよい。
・上記実施例ではメタル塗装層３１が黄銅色の色相を基本としたものであったが、これに限定されず例えば青銅色、白銅色、赤銅色、洋白色、錫色、鉄色、金色、銀色などの色相を基本としてものであっても勿論よい。
・上記実施例では本考案をアコースティックのアップライトピアノに具体化したがこれに限定されず、例えばアコースティックのグランドピアノに具体化してもよい。また、本考案はアコースティックではない鍵盤楽器、例えばエレクトロニックピアノやエレクトリックピアノに具体化されてもよい。このような電子楽器や電気楽器の場合、電子機器を用いて音を発生させており楽器内部に通電部分がある関係上、楽器表面における通電状態を未然に回避するために、楽器本体４１が導電性を有していないほうが好ましい。例えば、金属めっき、金属箔、金属板により形成された従来の加飾層は基本的に金属そのものであるため、導電性を有しておりこの要件を満たさない。これに対して、本考案の鍵盤楽器のメタル塗装層３１は、金属粒子同士の界面に樹脂成分が介在していることで導電性を有していない点で好ましい。
・例えば、本考案は自動演奏ユニットを備えるエレクトロニックピアノやアコースティックピアノに具体化してもよく、その場合には当該自動演奏ユニットを非導電性のメタル塗装層３１で加飾された楽器本体４１の内部に収容した構成としてもよい。この構成であると、ピアノの外観意匠性が向上するばかりでなく、例えば電磁的なノイズが多い環境下でピアノを使用する場合でも、楽器表面における通電状態を未然に回避しつつ、ノイズの影響を軽減して自動演奏ユニットを正常かつ安定的に作動させることができる。
・メタル塗装層３１は、板材のうち響板６０を除く少なくとも１つの板材の表面に形成されていればよく、上記実施例で挙げた板材（天屋根５１、親板５２、上前板５３、下前板５４、腕木５５、鍵盤蓋５６、譜面台５７、棚板５８、鍵盤押え５９）の全てに形成されていなくてもよい。従って、例えば上前板５３及び下前板５４のみにメタル塗装層３１を形成し、それ以外のものには形成しない、等といった態様とすることができる。
・メタル塗装層３１は、１つの板材における１つの面の全体領域に形成されていてもよいが、例えば１つの板材における１つの面の既存の塗装層を一部に残しつつ、それ以外の領域について形成されてもよい。
【符号の説明】
【００４６】
１１…鍵盤楽器としてのピアノ
１３…塗装層
２１…基材
３１…メタル塗装層
３２…第１層
３３…第２層
４１…楽器本体
６０…響板
Ｐ１…面部
Ｐ２…角部
【図１】
0003231893.tif 000003
【図２】
0003231893.tif 000004
【図３】
0003231893.tif 000005
【図４】
0003231893.tif 000006
【図５】
0003231893.tif 000007
【図６】
0003231893.tif 000008